FR 2236807 A1 19750207 FR 7325031 A 19730709 La présente invention a pour objet une composition pour l'obtention de structures rigides incombustibles. Elle se rapporte également aux procédés d'obtention de cette composition et a son utilisation pour l'obtention de structures rigides tels panneaux et autres, présentant en outre un caractère d'incombustibilité. Les compositions selon la présente invention présentent I 'intérêt-de pouvoir être moulées sous la forme de panneaux, cloisons et autres structures rigides présentant un caractère élevé de résistance au feu, et présentant également une résistance tractioniflexion améliorée et un coefficient d'isolation thermique favorable. La présente invention a pour objet une composition contenant d'une part, des particules de mica dont la granulométrie est telle que le refus au tamis présentant des ouvertures de 10 mm est nul, et contenant d'autre part, notamment, un liant et un agent d'expansion. Selon un mode de réalisation de l'invention, les micas sont des micas phlo- gopites et consistent plus particulièrement en suzorite. La suzorite est un mica provenant de la région de Suzor au Canada. De préférence, la granulométrie des particules de mica est comprise entre Q,1 et 5 mm. Selon un autre mode de réalisation de l'invention, les particules de mica forment, en proportions pondérales, de 10 à 40% et de préférence t5 à 30% du mélange mica-liant-agent d'expansion. Selon un autre mode encore de réalisation de l'invention, le liant est du ciment ou du plâtre, éventuellement additionné de chaux Selon une forme d'exécution de l'invention, I'agent d'expansion est employé selon des teneurs de l'ordre de 0,5 à 2t et de préférence 1 à 2%, et consiste en des entraineurs d'air. Par entraineurs d'air, Cin entend des agents tels que définis dans l'ouvrage de Duriez et Arrambide "Nouveau traité de matériaux de construction" (l961) p. 1124. Ce sont en fait des substances susceptibles d'avoir une action mécanique (agents tensio-actifs) ou une action chimique. De telles substances sont par exemple celles qui sont vendues sous la marque Rhodopore de Rhône Poulenc,des agents tensio-actifs tels les alcools gras sulfonés vendus sous la dénomination de Baycopal, des savons de résine, teepol, stéarate d'aluns et des Porophores. Les Porophores sont des substances dont la décomposition est susceptible de générer des gaz tels CQ2, N2, etc.. A titre d'exemple de Porophores, on peut citer COsHNa, azobisisobutyronitrile (Porofor N), azodicarbonamide (Porofor ADC), disulfbnehydrazide 33' diphénylsulfone (Porofor D33). La présente invention a également pour objet les structures rigides, tels cloisons, panneaux et similaires, obtenues à partir des compositions précitées et elle a notamment pour objet de telles structures obtenues par moulage. D'autres buts et avantages de l'invention apparaîtront à la lecture de la description suivante et des figures jointes données à titre illustratif et nullement limitatif. Les proportions sont exprimées en poids Le liant, le mica et les divers-additifs sont mélangés à sec dans un mélangeur à poudre classique, puis le tout est gâche dans l'eau sous forte agitation mécanique, à l'aide d'une turbine convenable. La pâte ainsi fabriquée est ensuite coulée dans les moules. Le mica phlogopite utilisé dans ces exemples est composé de suzorite dont le diamètre des particules est compris entre 0,3 et 2-mm. Mica Densité Conductibilité Traction phlogo Liant des thermique Compression lexion pite liant plaques @ à 23 C en bars en bars feu (% en sèches en Kcal/h/m/ C poids) 0 Mélange de :: 0,500 0,12 10 7 20 min 10% - Plâtre 0,500 | 0,09 10 8 34 min (Semihydrate 30% 0,475 0,07 8 6 35 min 88%) - chaux éteinte (10%) - SO4K2(0,5%) - RHODOPOR (1,5%) 30% j Ciment HRI 400 0,600 0,08 23 16 16 26 min + 2% RHODOPOR Le test au feu exprimé en minutes est l'essai de transmission à travers une paroi, dont le temps de fin d'essai est défini par une augmentation de température de la face froide de l'échantillon de 140 C. Dans ce test, la loi de chauffe du four suit la courbe normalisée du Centre Scientifique et Technique du Bâtiment, pour atteindre la température de 540 C. Cette loi de chauffe est représentée par la fonction ; #T = T-T0 = 345 log10 (8t + 1) donnant l'élévation de température du four au-dessus de la température ambiante (en C) en fonction du temps en minutes. L'un des avantages apportes à de tels panneaux par la suzorite est l'augmentation de la résistance à la fissuration lors du choc thermique initial et lors de l'élévation de la température. REVENDICATIONS i.- Composition pour l'obtention de structures rigides incombustibles, caractérisée en ce qu'elle contient d'une part des particules de mica, consistant essentiellement en mica, phlogopite, dont la granulométrie est telle que le refus au tamis présentant des ouvertures de 10mm est nul, et contient d'autre part'notamment un liant et un agent d'expansion. 2.- Composition selon la revendication 1, caractérisée en ce que des micas phlogopites consistent en suzorite. 3.- Composition selon -la revendication 1 ou 2, caractérisée en ce que la granulometrie des particules de mica est comprise entre û,1 et 5mm. 4.- Composition selon une quelconque des revendications 1 3, cractérisée en ce que les particules de mica forment, en -proportions pondèrales, de 10 a 40% et de préférence 15 à 30% du mélange mica-liant-agent d'expansion. 5s- Composition selon une quelconque des revendications 1 à 4, caractérisée en ce que le liant est du ciment ou du plâtre éventuellement additionné de chaux. 6. Composition selon une quelconque des revendications 1 à 5, caractérisée en ce que l'agent diexpansion est employé selon des teneurs de l'ordre de 0,5 à 2% et de préférence de 1 a- 2X, et consiste en des entraîneurs d'air. 7.- A titre de produits industriels nouveaux, les structures rigides, tels cloisons, panneaux et similaires, obtenues à partir des compositions selon une quelconque des revendications 1 à 6 et notamment de telles structures obtenues par moulage.